(57)【特許請求の範囲】
【請求項１】
縁始末不要な特定編地部分を備える経編地であって、
前記特定編地部分が、
各々同行するフルセット分の非弾性糸から構成される第１の非弾性糸編成部分と、
前記第１の非弾性糸編成部分における非弾性糸と逆行するフルセット分の非弾性糸から構成される第２の非弾性糸編成部分と、
前記第１の非弾性糸編成部分における非弾性糸と同行するフルセット分の弾性糸から構成される第１の弾性糸編成部分と、
前記第１の非弾性糸編成部分における非弾性糸と逆行するフルセット分の弾性糸から構成される第２の弾性糸編成部分と
を少なくとも備え、
前記特定編地部分における前記各編成部分がアトラス組織で構成されているアトラス編地部分であり、当該アトラス編地部分において、前記各編成糸が、４〜１２コースを繰り返し単位とし、各繰り返し単位において３〜５ウェールの範囲で左右に振られているものである、
経編地。
【請求項２】
前記アトラス編地部分において、前記各編成糸が、４コースを繰り返し単位とし、各繰り返し単位において３ウェールの範囲で左右に振られているものである、請求項１に記載の経編地。
【請求項３】
縁始末不要な特定編地部分を備える経編地であって、
前記特定編地部分が、
各々同行するフルセット分の非弾性糸から構成される第１の非弾性糸編成部分と、
前記第１の非弾性糸編成部分における非弾性糸と逆行するフルセット分の非弾性糸から構成される第２の非弾性糸編成部分と、
前記第１の非弾性糸編成部分における非弾性糸と同行するフルセット分の弾性糸から構成される第１の弾性糸編成部分と、
前記第１の非弾性糸編成部分における非弾性糸と逆行するフルセット分の弾性糸から構成される第２の弾性糸編成部分と
を少なくとも備え、
前記特定編地部分における前記各編成部分が、アトラス組織と鎖編組織とを組み合せた変形アトラス組織から構成されている変形アトラス編地部分である、
経編地。
【請求項４】
前記変形アトラス編地部分において、前記各編成糸が、６〜１２コースを繰り返し単位とし、各繰り返し単位において３〜５ウェールの範囲で左右に振られているものである、請求項３に記載の経編地。
【請求項５】
前記変形アトラス編地部分において、前記各編成糸が、６コースを繰り返し単位とし、各繰り返し単位において３ウェールの範囲で左右に振られているものである、請求項４に記載の経編地。
【請求項６】
ジャカード柄組織を含む、請求項１から５までのいずれかに記載の経編地。
【請求項７】
請求項１から６までのいずれかに記載の経編地からなる、衣類。
【発明の詳細な説明】
【技術分野】
【０００１】
本発明は、経編地及び衣類に関し、詳しくは、縁始末をしなくても解れ（ほつれ）の生じ難い経編地とこれを用いた衣類に関する。
【背景技術】
【０００２】
経編地の縁部は、何らの工夫もしない場合、解れを生じるため、従来、この解れを防止する手法が模索されてきた。
例えば、縁部を折り返して縫合する方法や、他の生地を縫い付ける方法があるが、これらの方法では、生地の厚みが増すため、着用感が損なわれたり、外観が損なわれたりといった問題があった。
そこで、単位経編地間を連結糸で連結しておき、抜き糸を抜き去って連結糸による連結を解くことで、縁始末不要な縁部を形成する技術も知られている。
しかし、この技術は、縁部の位置が予め決まっている場合であって、しかも直線状の縁部の場合にしか適用できない。
【０００３】
上記問題を解決するものとして、さらに、編組織が非弾性糸と弾性糸とを同行させた１×１編み組織であって、かつ各編針において非弾性糸と弾性糸のうちの少なくとも１方が閉じ目により編成された伸縮性経編地が提案されている（特許文献１，２など参照）。
また、非弾性糸がプレーンコード組織であり、弾性糸が非弾性糸と同行するデンビ組織またはプレーンコード組織である伸縮性の経編地も提案されている（特許文献３など参照）。
さらに、非弾性糸と弾性糸を編糸とする伸縮性経編地であって、これら非弾性糸と弾性糸とはいずれもアトラス組織で且つ同行する組織とし、縦・横・斜め方向のいずれの方向の裁断縁も、裁断状態のままで縁始末不要な縁が形成される構成としていることを特徴とする経編地も提案されている（特許文献４など参照）。
【０００４】
しかし、いずれの技術も非弾性糸と弾性糸を同行させるものであり、編成し難い組織である上、目面を綺麗にし難いという点で、改善の余地がある。
加えて、１×１編み組織を採用した特許文献１，２に記載の技術においては、縦方向の伸縮性が十分に得られ難く、ランが生じ易いという難点もある。
プレーンコード組織を採用した特許文献３に記載の技術においては、縦方向の伸縮性が得られ、ランも生じ難いが、横方向の伸縮性が十分に得られ難いという難点がある。
アトラス組織を採用した特許文献４に記載の技術においては、縦、横方向の伸縮バランスは良好であるが、上述の編成し難い、目面を綺麗にし難いという点においては、未だ改善の余地があることに変わりはない。
【先行技術文献】
【特許文献】
【０００５】
【特許文献１】特開２００３−１４７６１８号公報
【特許文献２】特開２００４−３２４００３号公報
【特許文献３】特開２００５−３２０６４２号公報
【特許文献４】特開２００７−１３１９５６号公報
【発明の概要】
【発明が解決しようとする課題】
【０００６】
そこで、本発明は、編成し易く、目面も綺麗であり、かつ、縁始末が不要である経編地と、これを用いた衣類を提供することを目的とする。
【課題を解決するための手段】
【０００７】
本発明は、上記課題を解決するために、以下の構成を備える。
すなわち、本発明にかかる経編地は、縁始末不要な特定編地部分を備える経編地であって、前記特定編地部分が、各々同行するフルセット分の非弾性糸から構成される第１の非弾性糸編成部分と、前記第１の非弾性糸編成部分における非弾性糸と逆行するフルセット分の非弾性糸から構成される第２の非弾性糸編成部分と、前記第１の非弾性糸編成部分における非弾性糸と同行するフルセット分の弾性糸から構成される第１の弾性糸編成部分と、前記第１の非弾性糸編成部分における非弾性糸と逆行するフルセット分の弾性糸から構成される第２の弾性糸編成部分とを少なくとも備え、前記特定編地部分における前記各編成部分がアトラス組織で構成されているアトラス編地部分であり、当該アトラス編地部分において、前記各編成糸が、４〜１２コースを繰り返し単位とし、各繰り返し単位において３〜５ウェールの範囲で左右に振られているものである。
本発明にかかる経編地は、また、縁始末不要な特定編地部分を備える経編地であって、前記特定編地部分が、各々同行するフルセット分の非弾性糸から構成される第１の非弾性糸編成部分と、前記第１の非弾性糸編成部分における非弾性糸と逆行するフルセット分の非弾性糸から構成される第２の非弾性糸編成部分と、前記第１の非弾性糸編成部分における非弾性糸と同行するフルセット分の弾性糸から構成される第１の弾性糸編成部分と、前記第１の非弾性糸編成部分における非弾性糸と逆行するフルセット分の弾性糸から構成される第２の弾性糸編成部分とを少なくとも備え、前記特定編地部分における前記各編成部分が、アトラス組織と鎖編組織とを組み合せた変形アトラス組織から構成されている変形アトラス編地部分である。
本発明にかかる衣類は、上記本発明にかかる経編地からなる。
【発明の効果】
【０００８】
本発明によれば、編成し易く、目面も綺麗であり、かつ、縁始末が不要である経編地及びこれを用いた衣類を提供することができる。また、本発明の経編地及び衣類は、破裂強度にも優れているという利点もある。
さらに、特にアトラス組織を利用する場合において、伸縮バランスに優れ、プレーンな経編地及びこれを用いた衣類の提供が可能である。また、アトラス組織と鎖編組織とを組み合せた編成組織を利用する場合においては、さらに通気性に優れた経編地及びこれを用いた衣類の提供が可能である。
【図面の簡単な説明】
【０００９】
【図１】本発明の経編地の一実施形態における各編成糸の各編成組織を示す編成組織図である。
【図２】本発明の経編地において採用し得る各編成組織の変形例を示す編成組織図である。
【図３】本発明の経編地において採用し得る各編成組織の別の変形例を示す編成組織図である。
【図４】本発明の経編地の別の実施形態における各編成組織を示す編成組織図である。
【図５】本発明の経編地の別の実施形態において、非弾性糸による編成組織（ジャカード編成組織における基本組織）と、非弾性糸、弾性糸による他の各編成組織を示す編成組織図である。
【図６】図５に示す実施形態において採用し得るジャカード機構による組織変化の態様を示す非弾性糸の編成組織図である。
【図７】本発明の経編地の別の実施形態において、非弾性糸による編成組織（ジャカード編成組織における基本組織）と、非弾性糸、弾性糸による他の各編成組織を示す編成組織図である。
【図８】図７に示す実施形態において採用し得るジャカード機構による組織変化の態様を示す非弾性糸の編成組織図である。
【図９】本発明の経編地の別の実施形態において、非弾性糸による編成組織（ジャカード編成組織における基本組織）と、非弾性糸、弾性糸による他の各編成組織を示す編成組織図である。
【図１０】図９に示す実施形態において採用し得るジャカード機構による組織変化の態様を示す非弾性糸の編成組織図である。
【発明を実施するための形態】
【００１０】
以下、本発明にかかる経編地及びこれを用いた衣類の好ましい実施形態について詳しく説明するが、本発明の範囲はこれらの説明に拘束されることはなく、以下の例示以外についても、本発明の趣旨を損なわない範囲で適宜変更実施し得る。
【００１１】
〔非弾性糸〕
本発明の経編地における非弾性糸としては、従来公知のものを使用することができる。具体的には、例えば、ナイロン、ポリエステルなどの合成繊維、レーヨン、アセテートなどの再生繊維、綿、絹などの天然繊維などからなるものを、経編地の用途や要求性能に合わせて適宜に選択して使用することができる。複数の繊維材料を組み合わせた複合糸も使用できる。通常、非弾性糸は伸び率１００％未満である。
非弾性糸としては、１種の非弾性糸を用いても良いし、複数種の非弾性糸を組み合わせて用いても良い。
【００１２】
非弾性糸の太さとしては、１７〜１５６ｄｔｅｘであることが好ましく、１７〜７８ｄｔｅｘであることがより好ましい。特に、１７〜３３ｄｔｅｘであると、裁ち端が綺麗な経編地となり、好ましい。
【００１３】
〔弾性糸〕
本発明の経編地における弾性糸としては、従来公知のものを使用することができる。具体的には、例えば、ポリウレタン繊維などの弾性繊維からなるものなどが使用できる。弾性糸に非弾性糸を被覆した被覆弾性糸や、非弾性繊維と弾性繊維とを組み合わせた複合糸なども使用できる。通常、伸び率１５０％以上、好ましくは２００％以上である。
弾性糸としては、１種の弾性糸を用いても良いし、複数種の弾性糸を組み合わせて用いても良い。
【００１４】
弾性糸の太さとしては、１５〜３１０ｄｔｅｘであることが好ましく、１５〜７８ｄｔｅｘであることがより好ましい。特に、１５〜３３ｄｔｅｘであると、裁ち端が綺麗な経編地となり、好ましい。
【００１５】
〔特定編地部分〕
本発明の経編地は、縁始末不要な特定編地部分を備える。
特定編地部分は、各々同行するフルセット分の非弾性糸から構成される第１の非弾性糸編成部分と、前記第１の非弾性糸編成部分における非弾性糸と逆行するフルセット分の非弾性糸から構成される第２の非弾性糸編成部分と、前記第１の非弾性糸編成部分における非弾性糸と同行するフルセット分の弾性糸から構成される第１の弾性糸編成部分と、前記第１の非弾性糸編成部分における非弾性糸と逆行するフルセット分の弾性糸から構成される第２の弾性糸編成部分とを少なくとも備える。
【００１６】
ここで、「同行」とは、対象となる糸が、同一の編方向及び同一の変位幅で編成されることを意味するものであり、閉じ目・開き目の別は問わない。また、「逆行」とは、対象となる糸が、対称的に編成されること、具体的には、逆向きの編方向で同一の変位幅で編成されることを意味するものであり、閉じ目・開き目の別は問わない。
【００１７】
特定編地部分としては、例えば、前記各編成部分がアトラス組織で構成されているアトラス編地部分が好ましく採用できる。アトラス組織を利用することで、伸縮バランスに優れ、プレーンな経編地を提供することができる。
【００１８】
アトラス組織は、毎コースごとに、いずれかの方向に順次連続移行しながら編目を作っていき、次に反対方向に再び連続移行して編目を作り、これを繰り返すジグザグ状の編成組織である。
好ましくは、４〜１２コースを繰り返し単位とし、各繰り返し単位において３〜５ウェールの範囲で左右に振られているものであり、より好ましくは、４コースを繰り返し単位とし、各繰り返し単位において３ウェールの範囲で左右に振られているものである。このような条件を満たすものにおいて、伸縮性、解れの生じ難さといった効果が特に良好に発揮されるものとなる。
【００１９】
特定編地部分としては、また、前記各編成部分が、アトラス組織と鎖編組織とを組み合せた変形アトラス組織（本発明ではこの編成組織を「変形アトラス組織」と称する）から構成されている変形アトラス編地部分（本発明ではこの編地部分を「変形アトラス編地部分」と称する）が好ましく採用できる。
前記変形アトラス組織を利用することで、アトラス組織を利用する場合と同様に、伸縮バランスに優れ、プレーンな経編地を提供することができるだけでなく、これに加えて、通気性にも優れた経編地となる。
【００２０】
前記変形アトラス組織は、具体的には、アトラス組織（毎コースごとに、いずれかの方向に順次連続移行しながら編目を作っていき、次に反対方向に再び連続移行して編目を作り、これを繰り返すジグザグ状の編成組織）の一部に、隣接ウェールに移行しない鎖編組織（同一ウェール上に編目形成する）が含まれているものである。
好ましくは、６〜１２コースを繰り返し単位とし、各繰り返し単位において３〜５ウェールの範囲で左右に振られているものであり、より好ましくは、６コースを繰り返し単位とし、各繰り返し単位において３ウェールの範囲で左右に振られているものである。このような条件を満たすものにおいて、伸縮性、解れの生じ難さといった効果が特に良好に発揮されるものとなる。
【００２１】
〔特定編地部分以外の編地部分〕
本発明の経編地は、上述のとおり、特定編地部分を備えるものであるが、特定編地部分以外の編地部分をも備えるものであってもよい。
特定編地部分と、特定編地部分以外の編地部分とを含む経編地は、例えば、ジャカード機構を備えた筬（ジャカード筬）を備えるジャカード編成装置により容易に形成することができる。
基本組織とこの基本組織から変化させてなる変化組織とを含むジャカード編成組織を採用することにより、柄や模様を有する経編地や、部分的に緊迫力の異なる経編地とすることができる。
【００２２】
ここで、ジャカード筬の基本構造は、１枚のジャカード筬を全体として一体的に運動させる、通常の筬と同様の作動機構に加えて、１枚のジャカード筬において個々のゲージ位置毎に別々に、編成位置を一定方向に変位させるか変位させないかを、任意に選択して作動制御する機構をも備えている。ジャカード筬に特有のこのような作動機構をジャカード機構と呼ぶ。
ジャカード筬の全体作動は、パターンホイールや電子制御装置（ＥＬ機）などを用いて、一定数のコース毎に繰り返すパターン制御を行なうことができる。
【００２３】
ジャカード筬のゲージ位置毎の作動制御は、予め作製された紋紙（ジャカードカード）を用いることができる。ジャカードカードには、コース毎に、各ゲージ位置での作動、すなわち、ジャカード機構の作用・非作用あるいは編成位置の変位・非変位の違いを、穿孔などによって物理的に記録されている。
ジャカードカードを使用せずに、電子的な記憶情報に基づく電子制御で、ジャカード筬の作動制御を行なうこともできる。この場合、コンピュータに入力された編成組織あるいは柄組織に関するデータから、ジャカード筬の各ゲージ位置における作動条件を演算し、その結果をジャカード筬の作動制御命令として出力することができる。
【００２４】
ジャカード筬を、常に一定の条件を満足させるように確実に作動制御させるためには、コンピュータに組み込まれた演算プログラムによって、ジャカード筬の作動制御を適切かつ迅速に行なうことが望ましい。
ジャカード編成装置に備えられたジャカード筬は、それぞれが通常のジャカード筬と同様のジャカード機構を備えていて、ゲージ位置毎の作用・非作用を制御できる。
【００２５】
〔経編地の編成〕
本発明にかかる経編地を編成するに際しては、通常の編成装置および編成方法が適用できる。
経編機としては、特に限定されず、例えば、トリコット編機、ラッセル編機などが使用でき、また、ジャカード編成組織を編成する場合には、ジャカード機構を備えたジャカード編機が使用できる。
編成後は、セット加工や精練処理、染色処理等の、通常の経編地に行われている処理を施すことができる。
【００２６】
なお、本発明の経編地は、特定編地部分における各編成部分が、フルセット分の編成糸から構成されているため、高密度な経編地を提供することができる。
例えば、２．５４ｃｍ（１インチ）当たり２８ゲージ以下であっても、比較的高密度な編成が可能である。ただし、本発明はこれに限られるものではなく、例えば、２．５４ｃｍ（１インチ）当たり３２〜４０ゲージ程度であってもよい。
【００２７】
本発明の経編地においては、プレセット加工及び／又はヒートセットを施すことによって、弾性糸同士あるいは弾性糸と非弾性糸とが強固に融着し、解れの防止効果がさらに高まる。この場合、プレセット加工及び／又はヒートセットのための熱処理の温度としては、１４０〜２００℃であることが好ましい。より詳しくは、この熱処理の好適温度は、用いる弾性糸の種類によっても異なり、一般的な弾性糸の場合、１８０〜２００℃が好ましく、１８５〜１９５℃がより好ましい。また、低温で溶融するタイプのもの（例えば、日清紡テキスタイル社製の「モビロン」など）であれば１４０〜１８５℃が好ましく、１４５〜１８０℃がより好ましい。
また、時間としては、３０秒〜２分であることが好ましく、３０秒〜１分であることが好ましい。このような条件での熱処理によって、解れの防止効果が良好に向上する。
【００２８】
〔編成例〕
以下に、図１を参照しつつ、好ましい編成例を示す。
図１に示す編成例において、筬ＧＢ１に糸通しされた非弾性糸１１による編成組織は、１０／１２／２３／２１／／の繰り返し単位からなる。非弾性糸１１はフルセットで糸通しされている。
この非弾性糸１１による編成組織は、本発明にいう第１の非弾性糸編成部分を形成している。
【００２９】
また、筬ＧＢ３に糸通しされた非弾性糸１２による編成組織は、２３／２１／１０／１２／／の繰り返し単位からなる（非弾性糸１２は、第１の非弾性糸編成部分における非弾性糸１１と逆行している）。非弾性糸１２はフルセットで糸通しされている。
すなわち、この非弾性糸１２による編成組織は、本発明にいう第２の非弾性糸編成部分を形成している。
【００３０】
さらに、筬ＧＢ２に糸通しされた弾性糸２１による編成組織は、１０／１２／２３／２１／／の繰り返し単位からなる（弾性糸２１は、第１の非弾性糸編成部分における非弾性糸１１と同行している）。弾性糸２１はフルセットで糸通しされている。
すなわち、この弾性糸２１による編成組織は、本発明にいう第１の弾性糸編成部分を形成している。
【００３１】
また、筬ＧＢ４に糸通しされた弾性糸２２による編成組織は、２３／２１／１０／１２／／の繰り返し単位からなる（弾性糸２２は、第１の非弾性糸編成部分における非弾性糸１１と逆行している）。弾性糸２２はフルセットで糸通しされている。
すなわち、この弾性糸２２による編成組織は、本発明にいう第２の弾性糸編成部分を形成している。
【００３２】
いずれの編成糸も、４コースを繰り返し単位とし、各繰り返し単位において３ウェールの範囲で左右に振られている。
【００３３】
以上のとおり、図１に示す各編成組織によれば、本発明にいう特定編地部分を形成することができる。そして、このような特定編地部分を備えることで、編成し易く、目面が綺麗で、かつ、縁始末が不要な経編地となる。特に、本編成例のように、各編成部分がアトラス組織で構成されていると、伸縮バランスに優れ、プレーンな経編地となる。
【００３４】
〔別の編成例〕
本発明の経編地は、上記編成例以外にも種々の編成例が適用可能である。
例えば、図２に示す編成組織図は、図１に示す編成組織図において、閉じ目・開き目を逆にしたものであるが（その他は図１に示す編成組織図と同様）、このように、閉じ目・開き目が異なる編成例を採用することもできる。
図２に示す編成組織図に基づく経編地は、図１に示す編成組織図に基づく経編地と比較すると、表面性状に若干の差があり、より凹凸感を有するものとなる。従って、経編地の触り心地にも差がある。
【００３５】
また、本発明は、特定編地部分をアトラス組織によって形成するものに限られるものではない。
１繰り返し単位におけるコース数や、各繰り返し単位における振り幅も種々変更でき、さらには、鎖編を組み合わせるなどしてもよく、従って、多数の編成例が採用でき、本発明の適用可能性は広範にわたる。
【００３６】
これらのいくつかの具体例を、図３に示す。
いずれも、図１、図２に示す編成例と同様、第１の非弾性糸編成部分は、筬ＧＢ１にフルセットで糸通しされた非弾性糸１１による編成組織から形成される。
また、第２の非弾性糸編成部分は、筬ＧＢ３にフルセットで糸通しされた非弾性糸１２による編成組織から形成される。
また、第１の弾性糸編成部分は、筬ＧＢ２にフルセットで糸通しされた弾性糸２１による編成組織から形成される。
また、第２の弾性糸編成部分は、筬ＧＢ４にフルセットで糸通しされた弾性糸２２による編成組織から形成される。
【００３７】
図３（ａ）は１繰り返し単位におけるコース数が２コース、振り幅２ウェールの例であり、非弾性糸１１及び弾性糸２１による各編成組織は１０／１２／／の繰り返し単位からなり、非弾性糸１２及び弾性糸２２による各編成組織は１２／１０／／の繰り返し単位からなる。
図３（ａ）の編成例によれば、特に目面が綺麗な経編地を提供することができる。
【００３８】
図３（ｂ）は１繰り返し単位におけるコース数が２コース、振り幅３ウェールの例であり、非弾性糸１１及び弾性糸２１による各編成組織は１０／２３／／の繰り返し単位からなり、非弾性糸１２及び弾性糸２２による各編成組織は２３／１０／／の繰り返し単位からなる。
図３（ｂ）の編成例によれば、高密度な経編地を提供することができる。
【００３９】
図３（ｃ）は１繰り返し単位におけるコース数が６コース、振り幅３ウェールの例であり、非弾性糸１１及び弾性糸２１による各編成組織は１０／１２／２１／２３／２１／１２／／の繰り返し単位からなり、非弾性糸１２及び弾性糸２２による各編成組織は２３／２１／１２／１０／１２／２１／／の繰り返し単位からなる。
【００４０】
図３（ｄ）は１繰り返し単位におけるコース数が６コース、振り幅３ウェールの例であり、非弾性糸１１及び弾性糸２１による各編成組織は１０／１０／１２／２３／２３／２１／／の繰り返し単位からなり、非弾性糸１２及び弾性糸２２による各編成組織は２３／２３／２１／１０／１０／１２／／の繰り返し単位からなる。
【００４１】
図３（ｅ）は１繰り返し単位におけるコース数が８コース、振り幅４ウェールの例であり、非弾性糸１１及び弾性糸２１による各編成組織は１０／１０／１２／２３／３４／３４／３２／２１／／の繰り返し単位からなり、非弾性糸１２及び弾性糸２２による各編成組織は３４／３４／３２／２１／１０／１０／１２／２３／／の繰り返し単位からなる。
【００４２】
図３（ｃ）〜（ｅ）の編成例は、上述の変形アトラス組織の概念に含まれるものであり、上述したように、伸縮バランスに優れ、プレーンな経編地を提供できることに加え、通気性にも優れているという利点がある。
【００４３】
さらに、本発明は、以上に例示した編成例のように、各編成部分が１種の編成組織で形成されているものに限られるものではなく、図４に示す編成例のように、各編成部分が複数の編成組織で形成されたものであってもよい。
【００４４】
図４に示す編成例において、筬ＧＢ１に糸通しされた非弾性糸１１ａによる編成組織は、１０／１２／２３／２１／／の繰り返し単位からなる。非弾性糸１１ａはハーフセットで糸通しされている。
また、筬ＧＢ２に糸通しされた非弾性糸１１ｂによる編成組織も、１０／１２／２３／２１／／の繰り返し単位からなる。非弾性糸１１ｂもハーフセットで糸通しされている。
すなわち、非弾性糸１１ａによる編成組織と、非弾性糸１１ｂによる編成組織とにより、各々同行するフルセット分の非弾性糸から構成される第１の非弾性糸編成部分が形成されている。
【００４５】
また、図４に示す編成例において、筬ＧＢ４に糸通しされた非弾性糸１２による編成組織は、２３／２１／１０／１２／／の繰り返し単位からなる（非弾性糸１２は、第１の非弾性糸編成部分における非弾性糸１１ａ，１１ｂと逆行している）。非弾性糸１２はフルセットで糸通しされている。
すなわち、この非弾性糸１２による編成組織は、本発明にいう第２の非弾性糸編成部分を形成している。
【００４６】
さらに、図４に示す編成例において、筬ＧＢ３に糸通しされた弾性糸２１による編成組織は、１０／１２／２３／２１／／の繰り返し単位からなる（弾性糸２１は、第１の非弾性糸編成部分における非弾性糸１１ａ，１１ｂと同行している）。弾性糸２１はフルセットで糸通しされている。
すなわち、この弾性糸２１による編成組織は、本発明にいう第１の弾性糸編成部分を形成している。
【００４７】
また、図４に示す編成例において、筬ＧＢ５に糸通しされた弾性糸２２による編成組織は、２３／２１／１０／１２／／の繰り返し単位からなる（弾性糸２２は、第１の非弾性糸編成部分における非弾性糸１１ａ，１１ｂと逆行している）。弾性糸２２はフルセットで糸通しされている。
すなわち、この弾性糸２２による編成組織は、本発明にいう第２の弾性糸編成部分を形成している。
【００４８】
なお、図４に示す編成例は、上述のアトラス組織の概念に含まれるものであり、いずれの編成糸も、４コースを繰り返し単位とし、各繰り返し単位において３ウェールの範囲で左右に振られている。
【００４９】
以上のとおり、図４に示す編成例は、本発明にいう特定編地部分を備えるものである。
図４に示す編成例においては、第１の非弾性糸編成部分が複数の編成組織（非弾性糸１１ａによる編成組織と、非弾性糸１１ｂによる編成組織）で形成されたものであり、非弾性糸１１ａと非弾性糸１１ｂとで異なる種類の非弾性糸を用いることも可能である。
これにより、例えば、第１の非弾性糸編成部分において、非弾性糸の種類の違いによる柄の生成なども可能となる。
なお、同様にして、第２の非弾性糸編成部分、第１の弾性糸編成部分、第２の弾性糸編成部分も、複数の編成組織で形成することが可能である。
【００５０】
さらに、本発明の経編地として、図５〜１０に示すように、ジャカード筬を備えた経編機を用いることで、ジャカード柄組織を含む経編地を提供することもできる。
【００５１】
図５に示す編成例において、筬ＪＢ１に糸通しされた非弾性糸１１によるジャカード編成組織（基本組織）は、１０／１２／２３／２１／／の繰り返し単位からなる。非弾性糸１１はフルセットで糸通しされている。
この非弾性糸１１による編成組織が、本発明にいう第１の非弾性糸編成部分を形成している。
【００５２】
また、筬ＧＢ２に糸通しされた非弾性糸１２による編成組織は、２３／２１／１０／１２／／の繰り返し単位からなる（非弾性糸１２は、第１の非弾性糸編成部分における非弾性糸１１と逆行している）。非弾性糸１２はフルセットで糸通しされている。
すなわち、この非弾性糸１２による編成組織は、本発明にいう第２の非弾性糸編成部分を形成している。
【００５３】
筬ＧＢ３に糸通しされた弾性糸２１による編成組織は、１０／１２／２３／２１／／の繰り返し単位からなる（弾性糸２１は、第１の非弾性糸編成部分における非弾性糸１１と同行している）。弾性糸２１はフルセットで糸通しされている。
すなわち、この弾性糸２１による編成組織は、本発明にいう第１の弾性糸編成部分を形成している。
【００５４】
筬ＧＢ４に糸通しされた弾性糸２２による編成組織は、２３／２１／１０／１２／／の繰り返し単位からなる（弾性糸２２は、第１の非弾性糸編成部分における非弾性糸１１と逆行している）。弾性糸２２はフルセットで糸通しされている。
すなわち、この弾性糸２２による編成組織は、本発明にいう第２の弾性糸編成部分を形成している。
【００５５】
図５に示す編成例は、上述のアトラス組織の概念に含まれるものであり、いずれの編成糸も、４コースを繰り返し単位とし、各繰り返し単位において３ウェールの範囲で左右に振られている。
【００５６】
以上のように、図５に示す各編成組織によれば、本発明にいう特定編地部分を形成することができるのであるが、図５に示すジャカード編成組織はジャカード筬ＪＢ１で編成されているので、ジャカード変位機構により、当該編成組織を変化させることができる。
これにより、特定編地部分の他に、ジャカード柄組織を含む経編地を提供することができるのである。
【００５７】
図６は、筬ＪＢ１により編成されるジャカード編成組織を、図５に示す基本組織から変化させた変化組織の例を示すものである。なお、他の編成組織は図５と共通であるので、図示しない。
【００５８】
図６（ａ）に示す変化組織は、１０／２３／３４／２１／／の繰り返し単位からなる。
なお、図６（ａ）では、参考のため、図５に示す基本組織を点線で示している。
この変化組織を採用すれば、厚地部分を形成することができる。
【００５９】
また、図６（ｂ）は、別の変化組織の例であり、２１／１２／２３／３２／／の繰り返し単位からなる。
なお、図６（ｂ）では、参考のため、図５に示す基本組織を点線で示している。
この変化組織を採用すれば、穴地部分を形成することができる。
【００６０】
図７，８に示す編成例は、図５，６に示す編成例とは別のジャカード経編地の例であるが、編成組織が異なること以外は共通であるので、編成組織についてのみ説明する。
【００６１】
図７に示す編成例において、筬ＪＢ１にフルセットで糸通しされた非弾性糸１１によるジャカード編成組織（基本組織）は、１０／１０／１２／２３／２３／２１／／の繰り返し単位からなる。
そして、筬ＧＢ３にフルセットで糸通しされた弾性糸２１による編成組織も、上記ジャカード編成組織（基本組織）と同様の繰り返し単位からなる。
他方、これらと逆行するように、筬ＧＢ２にフルセットで糸通しされた非弾性糸１２による編成組織と、筬ＧＢ４にフルセットで糸通しされた弾性糸２２による編成組織は、２３／２３／２１／１０／１０／１２／／の繰り返し単位からなる。
従って、図７に示す編成例は、本発明にいう特定編地部分を構成するものである。
【００６２】
なお、図７に示す編成例は、上述の変形アトラス組織の概念に含まれるものであり、いずれの編成糸も、６コースを繰り返し単位とし、各繰り返し単位において３ウェールの範囲で左右に振られている。
【００６３】
図８（ａ）に示す変化組織は、１０／２１／２３／３４／２３／２１／／の繰り返し単位からなる。
なお、図８（ａ）では、参考のため、図７に示す基本組織を点線で示している。
この変化組織を採用すれば、厚地部分を形成することができる。
【００６４】
また、図８（ｂ）は、別の変化組織の例であり、２１／２１／１２／２３／２３／３２／／の繰り返し単位からなる。
なお、図８（ｂ）では、参考のため、図７に示す基本組織を点線で示している。
この変化組織を採用すれば、穴地部分を形成することができる。
【００６５】
図９，１０に示す編成例は、図５〜８に示す編成例とは別のジャカード経編地の例である。
【００６６】
図９に示す編成例は、ジャカード経編地において、特定編地部分を構成するものであり、以下のとおり、第１の非弾性糸編成部分及び第２の非弾性糸編成部分が、それぞれ、複数の編成組織で形成されている。
【００６７】
まず、図９に示す編成例において、筬ＪＢ１−１に糸通しされた非弾性糸１１ａによるジャカード編成組織（基本組織）は、１０／１０／１２／２３／２３／２１／／の繰り返し単位からなる。非弾性糸１１ａはハーフセットで糸通しされている。
また、筬ＧＢ２に糸通しされた非弾性糸１１ｂによる編成組織も、１０／１０／１２／２３／２３／２１／／の繰り返し単位からなる。非弾性糸１１ｂもハーフセットで糸通しされている。
すなわち、非弾性糸１１ａによるジャカード編成組織と、非弾性糸１１ｂによる編成組織とにより、各々同行するフルセット分の非弾性糸から構成される第１の非弾性糸編成部分が形成されている。
【００６８】
また、図９に示す編成例において、筬ＪＢ１−２に糸通しされた非弾性糸１２ａによるジャカード編成組織（基本組織）は、２３／２３／２１／１０／１０／１２／／の繰り返し単位からなる。非弾性糸１２ａはハーフセットで糸通しされている。
筬ＧＢ３に糸通しされた非弾性糸１２ｂによる編成組織も、２３／２３／２１／１０／１０／１２／／の繰り返し単位からなる。非弾性糸１２ｂもハーフセットで糸通しされている。
これらの非弾性糸１２ａ，１２ｂは、第１の非弾性糸編成部分における非弾性糸１１ａ，１１ｂと逆行している。
すなわち、非弾性糸１２ａによるジャカード編成組織と、非弾性糸１２ｂによる編成組織とにより、第１の非弾性糸編成部分における非弾性糸と逆行するフルセット分の非弾性糸から構成される第２の非弾性糸編成部分が形成されている。
【００６９】
さらに、図９に示す編成例において、筬ＧＢ４に糸通しされた弾性糸２１による編成組織は、１０／１０／１２／２３／２３／２１／／の繰り返し単位からなる（弾性糸２１は、第１の非弾性糸編成部分における非弾性糸１１ａ，１１ｂと同行している）。弾性糸２１はフルセットで糸通しされている。
すなわち、この弾性糸２１による編成組織は、本発明にいう第１の弾性糸編成部分を形成している。
【００７０】
また、図９に示す編成例において、筬ＧＢ５に糸通しされた弾性糸２２による編成組織は、２３／２３／２１／１０／１０／１２／／の繰り返し単位からなる（弾性糸２２は、第１の非弾性糸編成部分における非弾性糸１１ａ，１１ｂと逆行している）。弾性糸２２はフルセットで糸通しされている。
すなわち、この弾性糸２２による編成組織は、本発明にいう第２の弾性糸編成部分を形成している。
従って、図９に示す編成例は、本発明にいう特定編地部分を構成するものである。
【００７１】
なお、図９に示す編成例は、上述の変形アトラス組織の概念に含まれるものであり、いずれの編成糸も、６コースを繰り返し単位とし、各繰り返し単位において３ウェールの範囲で左右に振られている。
【００７２】
図１０は、筬ＪＢ１−１により編成されるジャカード編成組織及び筬ＪＢ１−２により編成されるジャカード編成組織を、図９に示す基本組織から変化させた変化組織の例を示すものである。なお、他の編成組織は図９と共通であるので、図示しない。
【００７３】
図１０（ａ）において、非弾性糸１１ａによる変化組織は、１０／２１／２３／３４／２３／２１／／の繰り返し単位からなる。
また、非弾性糸１２ａによる変化組織は、３４／２３／２１／１０／２１／２３／／の繰り返し単位からなる。
なお、図１０（ａ）では、参考のため、図９に示す基本組織を点線で示している。
これらの変化組織を採用すれば、厚地部分を形成することができる。
【００７４】
また、図１０（ｂ）は、別の変化組織の例であり、図１０（ｂ）において、非弾性糸１１ａによる変化組織は、２１／２１／１２／２３／２３／３２／／の繰り返し単位からなる。
また、非弾性糸１２ａによる変化組織は、２３／２３／３２／２１／２１／１２／／の繰り返し単位からなる。
なお、図１０（ｂ）では、参考のため、図９に示す基本組織を点線で示している。
これらの変化組織を採用すれば、穴地部分を形成することができる。
【００７５】
本発明は、上述の如き、閉じ目・開き目の別、１繰り返し単位におけるコース数、振り幅、ジャカード柄組織の利用などの各種技術要素を自由に組み合わせて実施することが可能である。
【００７６】
なお、以上に詳述した各編成例に対し、必要に応じ、さらに別の筬を用いて他の編成組織を組み合わせるようにしても良い。
【００７７】
〔経編地の用途〕
本発明にかかる経編地は、例えば、ファンデーションやインナーウェア、スポーツウェア、アウターウェアなどの衣類やカーテンなどに好適に利用できる。
本発明にかかる経編地を他の生地に縫い付けて衣類を作製することもできる。この場合、例えば、本発明にかかる経編地の一端のみを他の生地に縫い付ける（他端は縫い付けない）ような使用態様も可能である。本発明の経編地によれば、縁始末がなくても解れが生じ難いので、縫い付けを行わない他端においても、解れを生じてしまう懸念が殆どないからである。
【実施例】
【００７８】
以下、本発明にかかる経編地について実施例を示すが、本発明はこれら実施例に限定されるものではない。
【００７９】
〔実施例１〕
図１に示す編成組織で編成された経編地（経編地幅１４０ｃｍ、６１ウェール／ｉｎｃｈ、１２０コース／ｉｎｃｈ、目付１５７ｇ／ｍ2）を作製した。なお、編成後は、１９０℃で１分間熱処理を施すようにした。
編成装置としては、カールマイヤー社製のＲＳＥ５ＥＬ（２８ゲージ）を用いた。
編成組織の詳細については既述したので、説明を割愛する。
【００８０】
非弾性糸１１による編成組織（フルセット）及び非弾性糸１２による編成組織（フルセット）は下記の糸使いで編成した。使用糸量は１１８ｃｍ／Ｒとした。
ＧＢ１，ＧＢ３：Ｎｙｌｏｎ１７ｄｔ−７ｆ−ブライト糸（東レ社製）
また、弾性糸２１による編成組織（フルセット）及び弾性糸２２による編成組織（フルセット）は、下記の糸使いで編成した。使用糸量は９８ｃｍ／Ｒ（整経ストレッチ１００％）とした。
ＧＢ２，ＧＢ４：Ｌｙｃｒａ（登録商標）２２ｄｔ−１２７−クリヤー糸（東レ・オペロンテックス社製）
【００８１】
〔実施例２〕
図２に示す編成組織で編成された経編地（経編地幅１４０ｃｍ、６１ウェール／ｉｎｃｈ、１２０コース／ｉｎｃｈ、目付１６３ｇ／ｍ2）を作製した。なお、編成後は、１９０℃で１分間熱処理を施すようにした。
編成装置としては、カールマイヤー社製のＲＳＥ５ＥＬ（２８ゲージ）を用いた。
編成組織の詳細については既述したので、説明を割愛する。
【００８２】
非弾性糸１１による編成組織（フルセット）及び非弾性糸１２による編成組織（フルセット）は下記の糸使いで編成した。使用糸量は１２１ｃｍ／Ｒとした。
ＧＢ１，ＧＢ３：Ｎｙｌｏｎ１７ｄｔ−７ｆ−ブライト糸（東レ社製）
また、弾性糸２１による編成組織（フルセット）及び弾性糸２２による編成組織（フルセット）は、下記の糸使いで編成した。使用糸量は１０５ｃｍ／Ｒ（整経ストレッチ１００％）とした。
ＧＢ２，ＧＢ４：Ｌｙｃｒａ（登録商標）２２ｄｔ−１２７−クリヤー糸（東レ・オペロンテックス社製）
【００８３】
〔実施例３〕
ジャカード機構を利用し、図５、図６（ａ）及び図６（ｂ）に示す各編成組織を組み合わせて編成された経編地（経編地幅１４０ｃｍ、６１ウェール／ｉｎｃｈ、１２０コース／ｉｎｃｈ、目付１６１ｇ／ｍ2）を作製した。なお、編成後は、１９０℃で１分間熱処理を施すようにした。
編成装置としては、カールマイヤー社製のＲＳＪ４／１（２８ゲージ）を用いた。
編成組織の詳細については既述したので、説明を割愛する。
【００８４】
非弾性糸１１によるジャカード編成組織（フルセット）及び非弾性糸１２による編成組織（フルセット）は下記の糸使いで編成した。使用糸量は、ＪＢ１については１２８ｃｍ／Ｒとし、ＧＢ２については１１５ｃｍ／Ｒとした。
ＪＢ１，ＧＢ２：Ｎｙｌｏｎ１７ｄｔ−７ｆ−ブライト糸（東レ社製）
また、弾性糸２１による編成組織（フルセット）及び弾性糸２２による編成組織（フルセット）は、下記の糸使いで編成した。使用糸量は９８ｃｍ／Ｒ（整経ストレッチ１００％）とした。
ＧＢ３，ＧＢ４：Ｌｙｃｒａ（登録商標）２２ｄｔ−１２７−クリヤー糸（東レ・オペロンテックス社製）
【００８５】
〔実施例４〕
実施例３とは異なる糸使いで、ジャカード機構を利用し、図５、図６（ａ）及び図６（ｂ）に示す各編成組織を組み合わせて編成された経編地（経編地幅１５０ｃｍ、５７ウェール／ｉｎｃｈ、１００コース／ｉｎｃｈ、目付２１６ｇ／ｍ2）を作製した。なお、編成後は、１９０℃で１分間熱処理を施すようにした。
編成装置としては、カールマイヤー社製のＲＳＪ４／１（２８ゲージ）を用いた。
編成組織の詳細については既述したので、説明を割愛する。
【００８６】
非弾性糸１１によるジャカード編成組織（フルセット）は下記の糸使いで編成した。使用糸量は１３４ｃｍ／Ｒとした。
ＪＢ１：Ｔｅｔｏｒｏｎ（登録商標）３３ｄｔ−２４ｆ−ブライト糸（東レ社製）
また、非弾性糸１２による編成組織（フルセット）は下記の糸使いで編成した。使用糸量は１２０ｃｍ／Ｒとした。
ＧＢ２：Ｎｙｌｏｎ３３ｄｔ−２６ｆ−フルダル糸（東レ社製）
また、弾性糸２１による編成組織（フルセット）及び弾性糸２２による編成組織（フルセット）は、下記の糸使いで編成した。使用糸量は１００ｃｍ／Ｒ（整経ストレッチ１００％）とした。
ＧＢ３，ＧＢ４：Ｌｙｃｒａ（登録商標）２２ｄｔ−１２７−クリヤー糸（東レ・オペロンテックス社製）
【００８７】
〔実施例５〕
図３（ｄ）に示す編成組織で編成された経編地（経編地幅１４０ｃｍ、６１ウェール／ｉｎｃｈ、１０８コース／ｉｎｃｈ、目付１６２ｇ／ｍ2）を作製した。なお、編成後は、１９０℃で１分間熱処理を施すようにした。
編成装置としては、カールマイヤー社製のＲＳＥ５ＥＬ（２８ゲージ）を用いた。
編成組織の詳細については既述したので、説明を割愛する。
【００８８】
非弾性糸１１による編成組織（フルセット）及び非弾性糸１２による編成組織（フルセット）は下記の糸使いで編成した。使用糸量は１１０ｃｍ／Ｒとした。
ＧＢ１，ＧＢ３：Ｎｙｌｏｎ２２ｄｔ−７ｆ−セミダル糸（東レ社製）
また、弾性糸２１による編成組織（フルセット）及び弾性糸２２による編成組織（フルセット）は、下記の糸使いで編成した。使用糸量は９８ｃｍ／Ｒ（整経ストレッチ１００％）とした。
ＧＢ２，ＧＢ４：Ｌｙｃｒａ（登録商標）２２ｄｔ−１２７−クリヤー糸（東レ・オペロンテックス社製）
【００８９】
〔実施例６〕
ジャカード機構を利用し、図７、図８（ａ）及び図８（ｂ）に示す各編成組織を組み合わせて編成された経編地（経編地幅１４０ｃｍ、６１ウェール／ｉｎｃｈ、１０８コース／ｉｎｃｈ、目付１６６ｇ／ｍ2）を作製した。なお、編成後は、１９０℃で１分間熱処理を施すようにした。
編成装置としては、カールマイヤー社製のＲＳＪ４／１（２８ゲージ）を用いた。
編成組織の詳細については既述したので、説明を割愛する。
【００９０】
非弾性糸１１によるジャカード編成組織（フルセット）及び非弾性糸１２による編成組織（フルセット）は、下記の糸使いで編成した。使用糸量は、ＪＢ１については１１８ｃｍ／Ｒとし、ＧＢ２については１１０ｃｍ／Ｒとした。
ＪＢ１，ＧＢ２：Ｎｙｌｏｎ２２ｄｔ−７ｆ−セミダル糸（東レ社製）
また、弾性糸２１による編成組織（フルセット）及び弾性糸２２による編成組織（フルセット）は、下記の糸使いで編成した。使用糸量は９８ｃｍ／Ｒ（整経ストレッチ１００％）とした。
ＧＢ３，ＧＢ４：Ｌｙｃｒａ（登録商標）２２ｄｔ−１２７−クリヤー糸（東レ・オペロンテックス社製）
【００９１】
〔実施例７〕
図４に示す編成組織で編成された経編地（経編地幅１４０ｃｍ、６１ウェール／ｉｎｃｈ、１０８コース／ｉｎｃｈ、目付１６２ｇ／ｍ2）を作製した。なお、編成後は、１９０℃で１分間熱処理を施すようにした。
編成装置としては、カールマイヤー社製のＲＳＥ５ＥＬ（２８ゲージ）を用いた。
編成組織の詳細については既述したので、説明を割愛する。
【００９２】
非弾性糸１１ａによる編成組織（ハーフセット）は下記の糸使いで編成した。使用糸量は１１０ｃｍ／Ｒとした。
ＧＢ１：Ｎｙｌｏｎ２２ｄｔ−７ｆ−ブライト糸（東レ社製）
非弾性糸１１ｂによる編成組織（ハーフセット）及び非弾性糸１２による編成組織（フルセット）は、下記の糸使いで編成した。使用糸量は１１０ｃｍ／Ｒとした。
ＧＢ２，ＧＢ４：Ｎｙｌｏｎ２２ｄｔ−７ｆ−セミダル糸（東レ社製）
弾性糸２１による編成組織（フルセット）及び弾性糸２２による編成組織（フルセット）は下記の糸使いで編成した。使用糸量は９８ｃｍ／Ｒ（整経ストレッチ１００％）とした。
ＧＢ３，ＧＢ５：Ｌｙｃｒａ（登録商標）２２ｄｔ−１２７−クリヤー糸（東レ・オペロンテックス社製）
【００９３】
〔実施例８〕
ジャカード機構を利用し、図９、図１０（ａ）及び図１０（ｂ）に示す各編成組織を組み合わせて編成された経編地（経編地幅１４０ｃｍ、６１ウェール／ｉｎｃｈ、１０８コース／ｉｎｃｈ、目付１６６ｇ／ｍ2）を作製した。なお、編成後は、１９０℃で１分間熱処理を施すようにした。
編成装置としては、カールマイヤー社製のＲＳＪ５／１（２８ゲージ）を用いた。
編成組織の詳細については既述したので、説明を割愛する。
【００９４】
非弾性糸１１ａによるジャカード編成組織（ハーフセット）、非弾性糸１２ａによるジャカード編成組織（ハーフセット）、非弾性糸１１ｂによる編成組織（ハーフセット）、非弾性糸１２ｂによる編成組織（ハーフセット）は、下記の糸使いで編成した。使用糸量は、ＪＢ１−１及びＪＢ１−２については１１８ｃｍ／Ｒとし、ＧＢ２及びＧＢ３については１１０ｃｍ／Ｒとした。
ＪＢ１−１，ＪＢ１−２，ＧＢ２，ＧＢ３：Ｎｙｌｏｎ２２ｄｔ−７ｆ−セミダル糸（東レ社製）
また、弾性糸２１による編成組織（フルセット）及び弾性糸２２による編成組織（フルセット）は、下記の糸使いで編成した。使用糸量は９８ｃｍ／Ｒ（整経ストレッチ１００％）とした。
ＧＢ４，ＧＢ５：Ｌｙｃｒａ（登録商標）２２ｄｔ−１２７−クリヤー糸（東レ・オペロンテックス社製）
【００９５】
〔性能評価〕
得られた経編地は、いずれも、編成し易く、目面が綺麗であり、また、どの方向に裁断しても、解れが極めて生じ難いものであった。
実施例１〜４，７においては、アトラス組織を利用したので、伸縮バランスに優れ、プレーンな経編地となった。また、実施例５，６，８の経編地においては、変形アトラス組織を利用したことで、伸縮バランスに優れ、プレーンな経編地であって、通気性にも優れた経編地が得られた。
実施例３の経編地においては、ジャカード機構による組織変化により、千鳥柄を含む経編地が得られた。
また、実施例４の経編地においては、ジャカード機構による組織変化により、水玉柄を含む経編地が得られた。
さらに、実施例６の経編地は、ジャカード機構による組織変化により、水玉柄を含む経編地が得られた。
実施例７，８の経編地においては、ハーフセットの編成組織を組み合わせてフルセット分の編成部分を構成するようにしたので、使用できる糸の種類が増加した。さらに、実施例８の経編地は、ジャカード機構による組織変化により、ストライプ柄を含む経編地が得られた。
【００９６】
なお、実施例１〜８の各経編地について破裂強度を測定したところ、以下のとおり、いずれにおいても高い破裂強度を備えることが確認できた。
すなわち、
実施例１の経編地の破裂強度＝２７４ｋＰａ
実施例２の経編地の破裂強度＝２７４ｋＰａ
実施例３の経編地の破裂強度＝３１６ｋＰａ
実施例４の経編地の破裂強度＝３８８ｋＰａ
実施例５の経編地の破裂強度＝２４０ｋＰａ
実施例６の経編地の破裂強度＝２５１ｋＰａ
実施例７の経編地の破裂強度＝３０３ｋＰａ
実施例８の経編地の破裂強度＝２５５ｋＰａ
であった。
ここで、破裂強度の測定については、ＪＩＳ  Ｌ−１０１８  Ａ法（ミューレン形法）に準じて行った。但し、試験布を全方位に５０％伸長させて測定を行った。
【産業上の利用可能性】
【００９７】
本発明にかかる経編地は、例えば、ファンデーションやインナーウェア、スポーツウェア、アウターウェアやカーテンなど、特にファンデーションやインナーウェア、スポーツウェアの用途に好適に利用することができる。
【符号の説明】
【００９８】
１１，１１ａ，１１ｂ            非弾性糸
１２，１２ａ，１２ｂ            非弾性糸
２１，２２                      弾性糸
ＧＢ１〜ＧＢ５                  通常の筬
ＪＢ１，ＪＢ１−１，ＪＢ１−２  ジャカード筬
【図１】
0006576867.tif 000002
【図２】
0006576867.tif 000003
【図３】
0006576867.tif 000004
【図４】
0006576867.tif 000005
【図５】
0006576867.tif 000006
【図６】
0006576867.tif 000007
【図７】
0006576867.tif 000008
【図８】
0006576867.tif 000009
【図９】
0006576867.tif 000010
【図１０】
0006576867.tif 000011